(57)【要約】【課題】記録された信号強度が大きく、耐久性や着色安定性に優れた光学記録媒体、特に可干渉性な光の干渉による干渉縞を屈折率の差によって記録するホログラム記録媒体及び多光子吸収を利用して記録を行う光学記録媒体を提供する。【解決手段】下記一般式（Ｉ）で表されるジアリールエテン誘導体を含む前駆体に、活性エネルギー線を照射することによって硬化させると共に着色させてなる記録層を有する光学記録媒体。    【化２３】2005250463.tif 000026（上記（Ｉ）式中、置換基Ｂ１及びＢ２はそれぞれ独立に、置換基を有していても良い含硫黄不飽和五員環基を表し、ｎは２〜５の整数を表す。）【選択図】なし【特許請求の範囲】
【請求項１】
下記一般式（Ｉ）で表されるジアリールエテン誘導体を含む前駆体に、活性エネルギー線を照射することによって、硬化させると共に着色させてなる記録層を有することを特徴とする光学記録媒体。
【化１】
2005250463.tif 000023
（上記（Ｉ）式中、置換基Ｂ１及びＢ２はそれぞれ独立に、置換基を有していても良い含硫黄不飽和五員環基を表し、ｎは２〜５の整数を表す。）
【請求項２】
請求項１において、前記一般式（Ｉ）における置換基Ｂ１及びＢ２がそれぞれ独立に、下記一般式（II），（III），及び（IV）で表されるものから選ばれたものであることを特徴とする光学記録媒体。
【化２】
2005250463.tif 000024
（上記（II）〜（IV）式中、置換基Ｒ１，Ｒ２，Ｒ３はアルキル基又はアルコキシ基を表し、置換基Ｒ４〜Ｒ10は水素原子又は任意の置換基を表す。）
【請求項３】
請求項１又は２において、硬化が下記一般式（Ｖ）で表される分子構造を持つジ（メタ）アクリレート化合物の重合反応によるものであることを特徴とする光学記録媒体。
【化３】
2005250463.tif 000025
（上記（Ｖ）式中、置換基Ｒ11及びＲ14はそれぞれ独立に、水素原子又はメチル基を表し、連結基Ｒ12及びＲ13はそれぞれ独立に、単結合又は炭素数１〜４のアルキレン基を表す。）
【請求項４】
請求項１ないし３のいずれか１項において、可干渉性な光の干渉による干渉縞を屈折率の差によって記録する光学記録媒体であることを特徴とする光学記録媒体。
【請求項５】
請求項１ないし４のいずれか１項に記載の光学記録媒体を用いることを特徴とする光学記録方法。
【発明の詳細な説明】
【技術分野】
【０００１】
本発明はフォトクロミック化合物を用いた光学記録媒体、特に可干渉性な光の干渉による干渉縞を屈折率の差によって記録する位相ホログラム記録媒体及び多光子吸収反応を用いた光学記録媒体に関するものである。本発明はまた、この光学記録媒体を用いた光学記録方法に関する。
【背景技術】
【０００２】
フォトクロミック化合物は光の作用により着色状態の異なる２つの異性体を可逆に生成する化合物であり、光学記録媒体などへの応用を目指して研究開発が活発に進められている。そして、数あるフォトクロミック材料の中でも、ジアリールエテン化合物は、熱不可逆性に優れ、遮光下における着色安定性が高く、更に繰り返し耐久性にも優れているため、好ましいとされている。
【０００３】
一般的にフォトクロミック化合物を用いた光学記録媒体では、記録層としてフォトクロミック化合物を高分子バインダー中に分散させて使用することがほとんどである（特許文献１、非特許文献１，２）。しかし、このような構成では溶剤選択や乾燥工程などで記録層作成工程が複雑化し、記録層中のフォトクロミック化合物が劣化し易く、十分な着色安定性が得られない。
【０００４】
特許文献２には、フォトクロミック化合物である下記一般式（VI）で表される１，２−ジ（２，３，５−トリメチルチエニル）−１，２−ジシアノエテンを分散させた紫外線硬化樹脂を用いて紫外線照射により３次元架橋させることにより、上記フォトクロミック化合物の着色安定性を向上させた例が開示されている。しかしながら、特許文献２は「光メモリ素子の製造方法」に関するものであり、実施例に着色状態の熱安定性が記載されているに留まっている。また、一般的にジシアノ系ジアリールエテン化合物は着色体への変換効率が悪く分子吸光係数も低いため、光メモリとして用いる場合には記録による吸収強度や屈折率の変化が小さく、信号再生に必要なＳ／Ｎ比が十分ではないという問題点があり、実際にフォトクロミック化合物と紫外線硬化樹脂との組み合わせで、具体的に光学記録媒体として開示されている例はまだない。
【０００５】
【化４】
2005250463.tif 000002
【０００６】
一方、大容量光メモリ素子の分野では、ホログラム技術を利用した多重メモリ及び多光子吸収反応を利用した多層メモリが将来有望であると期待されている。即ち、従来の光メモリ素子は、レーザー光を記録層上に集光して微少領域で吸収させ、熱に変換することにより微細なピットを形成して情報を記録するヒートモードタイプが一般的である。ヒートモードタイプは物理的な閾値を利用しているため、記録よりも小さいレーザー光出力で再生すれば非破壊読み出しが可能であり、光記録方法として簡便で信頼性も高いが、記録されるピット間で熱干渉が発生するため、ピットサイズを小さくするには限界があった。一方、光熱変換のような熱的プロセスを介さず、光（フォトン）のエネルギーで直接生じる様々な反応を用いてデータを記録する、いわゆるフォトンモードでは、より高密度で高感度、かつ高速応答性が期待されている。近年、加速度的な情報記憶量の増大に伴い、従来のヒートモードタイプよりも記憶容量の向上が可能であるフォトンモードタイプが多数提案されており、その中でも、干渉性の高いレーザー光を用いて干渉縞を多重記録するホログラム型光メモリ素子や多光子吸収反応を利用してビットデータを３次元的に記録する多層メモリ素子が活発に研究されている。
【０００７】
ホログラム記録は、干渉縞の記録形態により幾つかの種類に分類されるが、なかでも、近年、干渉縞を記録層内部の屈折率差で記録するいわゆる位相ホログラムが、その高い回折効率や優れた波長選択性により大容量光メモリ素子の用途に応用されつつある。
【０００８】
このような屈折率差を利用したホログラム記録用材料としては、各種検討がなされている。フォトクロミック化合物を含む記録用材料もその一例で、それらに用いられるフォトクロミック化合物として、例えばジアリールエテン化合物などが用いられることも知られている（非特許文献１、２参照）。
【０００９】
非特許文献１及び２には、ホログラム記録を行った例として、下記一般式（VII）及び（VIII）で表される無置換ベンゾチオフェン基が結合したジアリールエテン化合物が開示されている。
【００１０】
【化５】
2005250463.tif 000003
【００１１】
また、多光子吸収、特に２光子吸収は、有機化合物が強い光と物質との相互作用に基づいて示す様々な現象すなわち非線形光学特性の中でも特に注目されている現象である。２光子吸収とは、化合物が２つの光子を吸収して基底状態から励起状態へ遷移する現象であり、１光子励起波長の２倍程度の波長の光を用いて、２個の光子を１つの分子に当てることにより励起させることができる。１個の分子に同時に２個の光子があたる確率は、光子密度の２乗に比例し、試料上でレーザー光が焦点を結ぶとき焦点面から離れるにつれ、光子密度は距離の２乗に比例して減少する。従って、２光子吸収の起こる確率は焦点面から離れるに伴い距離の４乗に比例して減少していく。この現象を利用して、光メモリー、２光子造形、２光子フォトダイナミックセラピー等の分野で２光子吸収の応用が期待されている。
【００１２】
フォトクロミック化合物を含む記録用材料もその一例であり、フォトクロミック化合物が光を吸収して構造変化する際に多光子吸収現象を利用する光学記録媒体について精力的に検討が行われている（特許文献３，４）。
【特許文献１】特開昭６４−８７６８４号公報
【特許文献２】特許第２６６２３０８号
【特許文献３】特開２００４−０３９００９号公報
【特許文献４】特開２００４−３０８６３４号公報
【非特許文献１】Mol.Cryst.Liq.Cryst.,2000,Vol.344,pp.191-198
【非特許文献２】J.Opt.Soc.Am.B,2002,Vol.19(9),pp.2032-2038
【発明の開示】
【発明が解決しようとする課題】
【００１３】
しかしながら、これらのホログラム記録媒体の記録層は、ポリカーボネート樹脂やウレタン樹脂にフォトクロミック化合物を分散させたものであるため、上述の通り十分な着色安定性が得られない。また、バインダー樹脂を熱硬化や溶媒除去によって一旦固体化させ、その後に改めて紫外線照射によってフォトクロミック化合物を着色させることにより情報記録を行っているが、フォトクロミック化合物が着色する際には分子構造変化を伴うため、固体化した後ではバインダー樹脂によって分子構造変化を伴う着色が阻害され、着色効率が悪く、信号強度が小さいという問題点があった。例えば、非特許文献１では、具体的にホログラム記録が行われ、その特性評価が行われているが、回折効率が０．６％と非常に小さく、実際に多重記録を行ってホログラムを読み出すことは非常に困難であり、より回折効率が大きい優れた記録媒体の出現が望まれていた。
【００１４】
また、多光子吸収は、その効率が極めて小さいのが一般的であり、実際に多光子吸収を利用して記録を行うためには、高出力かつ極めて高価なチタンサファイアレーザーなどを使用する必要があるため、より高感度な光学記録媒体が求められている。
【００１５】
従って、本発明の目的は、着色効率が良く、記録された信号強度が大きく、耐久性や着色安定性に優れた光学記録媒体、特に可干渉性な光の干渉による干渉縞を屈折率の差によって記録するホログラム記録媒体及び多光子吸収を利用して記録を行う光学記録媒体と、この光学記録媒体を用いた光学記録方法を提供することにある。
【課題を解決するための手段】
【００１６】
本発明の光学記録媒体は、下記一般式（Ｉ）で表されるジアリールエテン誘導体を含む前駆体に、活性エネルギー線を照射することによって硬化させると共に着色させてなる記録層を有することを特徴とする。
【００１７】
【化６】
2005250463.tif 000004
（上記（Ｉ）式中、置換基Ｂ１及びＢ２はそれぞれ独立に、置換基を有していても良い含硫黄不飽和五員環基を表し、ｎは２〜５の整数を表す。）
【００１８】
即ち、本発明者らは、上記課題を解決するために鋭意検討した結果、特定構造のジアリールエテン化合物と重合性化合物とを組み合わせ、光による硬化と着色とを同時に行うことにより、ジアリールエテン化合物がバインダー樹脂の束縛を受けずに光異性化を起こし易い液体状態で活性エネルギー線を照射することにより、着色効率が向上し、この結果信号強度が高まり、かつ３次元架橋した重合物中に着色したジアリールエテン化合物が固定されて着色安定性と耐久性に優れた光学記録媒体となることを見出し、本発明を完成するに至った。
【００１９】
上記一般式（Ｉ）における置換基Ｂ１及びＢ２はそれぞれ独立に、下記一般式（II），（III），及び（IV）で表されるものから選ばれたものであることが好ましい。
【００２０】
【化７】
2005250463.tif 000005
（上記（II）〜（IV）式中、置換基Ｒ１，Ｒ２，Ｒ３はアルキル基又はアルコキシ基を表し、置換基Ｒ４〜Ｒ10は水素原子又は任意の置換基を表す。）
【００２１】
また、硬化が下記一般式（Ｖ）で表される分子構造を持つジ（メタ）アクリレート化合物の重合反応によることが好ましい。
【００２２】
【化８】
2005250463.tif 000006
（上記（Ｖ）式中、置換基Ｒ11及びＲ14はそれぞれ独立に、水素原子又はメチル基を表し、連結基Ｒ12及びＲ13はそれぞれ独立に、単結合又は炭素数１〜４のアルキレン基を表す。）
【００２３】
本発明の光学記録媒体は、特に可干渉性な光の干渉による干渉縞を屈折率の差によって記録する位相ホログラム記録媒体及び多光子吸収反応を用いた光学記録媒体として有効である。
【００２４】
本発明の光学記録方法は、このような本発明の光学記録媒体を用いるものであり、記録された信号の強度、安定性、耐久性に優れる。
【発明の効果】
【００２５】
本発明によれば、記録された信号の強度が大きく、記録のＳ／Ｎ比、耐久性や着色効率、着色安定性に優れた光学記録媒体、特に可干渉性な光の干渉による干渉縞を屈折率の差によって記録する位相ホログラム記録媒体及び多光子吸収反応を用いた光学記録媒体が提供される。
【００２６】
例えば、後述の実施例の項で示すように、ホログラム記録媒体の特性を表す指標として、回折効率と記録感度がある。即ち、回折効率は信号強度を示すものであり、記録感度は信号を記録するのに必要なエネルギー量の逆数を示すものであり、着色効率が良いと、信号強度が大きくなるので、記録感度が向上する。
【００２７】
回折光強度を透過光強度と回折光強度の和で割った値を回折効率と定義し、記録感度を回折効率の平方根／露光エネルギー（露光強度×時間）で定義した場合、本発明によれば、最大回折効率が１％以上、特に５％以上を示し、記録感度が０．１ｃｍ２／Ｊ以上、特に５ｃｍ２／Ｊ以上であるようなホログラム記録媒体を実現することができる。また、後述の実施例におけるように、８０℃／５０％ＲＨの環境下に１００時間暴露した後、着色体残存率が２５％以上、特に９０％以上であるような着色安定性、耐久性に優れたホログラム記録媒体を実現することができる。ここで最大回折効率の定義は次の通りである。
【００２８】
最大回折効率の定義：
回折効率の時間の時間変化を測定していくと、光照射前には回折効率は０であるが、照射時間が長くなるにつれて次第に増加し、ある時点で最大値を示した後は次第に減少していく。この時の最大値を最大回折効率と定義する。最大回折効率はホログラムを多重記録する際の目安になり、この値が大きいほどホログラム記録特性が良好であることになる。
【００２９】
これに対して、従来のホログラム記録媒体は、殆どが最大回折効率１％未満、記録感度０．１ｃｍ２／Ｊ未満であり、ホログラム記録性能が劣り、特に、両方が共に優れたものはなく、着色体残存率も２５％程度未満と、耐久性も劣る。
【００３０】
また、本発明の光学記録媒体では、信号再生に必要なＳ／Ｎ比も十分に大きい。
【００３１】
同様に、後述の実施例の結果からも明らかなように、本発明によれば、多光子吸収反応を用いた光学記録媒体において、感度の向上を図ることができる。
【発明を実施するための最良の形態】
【００３２】
以下、本発明の光学記録媒体及び光学記録方法を詳細に説明するが、本発明は以下の実施の形態に限定されるものではなく、その要旨の範囲内で種々に変形して実施することができる。
【００３３】
本発明の光学記録媒体の記録層を形成するための前駆体は、少なくとも特定のジアリールエテン誘導体を含み、活性エネルギー線照射により硬化すると共に着色する。好ましくは硬化が、重合性化合物によるものが良く、更に重合開始剤を含有するものが良い。
【００３４】
本発明で用いられるジアリールエテン化合物は、下記一般式（Ｉ）で表され、優れたフォトクロミック化合物である。
【００３５】
【化９】
2005250463.tif 000007
（上記（Ｉ）式中、置換基Ｂ１及びＢ２はそれぞれ独立に、置換基を有していても良い含硫黄不飽和五員環基を表し、ｎは２〜５の整数を表す。）
【００３６】
上記一般式（Ｉ）において、置換基Ｂ１，Ｂ２を示す含硫黄不飽和五員環基は、それぞれ独立にチエニル基、チアゾリル基等の芳香族性を有する基が好ましく、特に３−チエニル基、４−チアゾリル基が好ましく、これらの基は更に他の環と結合していても、置換基を有していてもよい。更に、Ｂ１，Ｂ２はそれぞれ独立に、下記一般式（II），（III），（IV）で表されるものから選ばれるものであることが好ましい。
【００３７】
【化１０】
2005250463.tif 000008
【００３８】
上記一般式（II），（III），（IV）において、置換基Ｒ１，Ｒ２，Ｒ３はそれぞれ独立に任意のアルキル基又はアルコキシ基を表す。アルキル基としては、メチル基、エチル基、プロピル基、イソプロピル基、シクロプロピル基、ブチル基、イソブチル基、ｓｅｃ−ブチル基、ｔｅｒｔ−ブチル基、シクロブチル基、ペンチル基、ヘキシル基、オクチル基、デシル基等の直鎖又は分岐又は環状のアルキル基が挙げられる。アルコキシ基としては、メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、ヘキシルオキシ基、オクチルオキシ基、デシルオキシ基等の直鎖又は分岐又は環状のアルコキシ基が挙げられる。Ｒ１，Ｒ２，Ｒ３としては、炭素数１〜３のアルキル基又は炭素数１〜３のアルコキシ基が好ましく、メチル基又はメトキシ基が更に好ましい。
【００３９】
置換基Ｒ４〜Ｒ10はそれぞれ独立に、水素原子又は任意の置換基を示す。任意の置換基としては、当該ジアリールエテン化合物の閉環反応及び開環反応の量子収率及び着色体の分子吸光係数を損なわない限り特に制限はないが、例えばフェニル基、トリル基、ジメチルアミノフェニル基、ジエチルアミノフェニル基、ジフェニルアミノフェニル基、ナフチル基、チエニル基、フリル基等の置換基を有しても良いアリール基；メチル基、エチル基、プロピル基、イソプロピル基、シクロプロピル基、ブチル基、イソブチル基、ｓｅｃ−ブチル基、ｔｅｒｔ−ブチル基、シクロブチル基、ペンチル基、ヘキシル基、オクチル基、デシル基等の直鎖又は分岐又は環状のアルキル基；メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、ヘキシルオキシ基、オクチルオキシ基、デシルオキシ基等の直鎖又は分岐又は環状のアルコキシ基；スチリル基等の置換基を有しても良いエテニル基；フェニルエチニル基、４−メトキシフェニルエチニル基等の置換基を有しても良いエチニル基；アミノ基、メチルアミノ基、エチルアミノ基、ジメチルアミノ基、ジエチルアミノ基、ジヘキシルアミノ基、ジオクチルアミノ基、フェニルアミノ基、フェニルメチルアミノ基、フェニルエチルアミノ基、ジフェニルアミノ基等のアルキル基又はアリール基で置換されていても良いアミノ基；シアノ基；ニトロ基；フッ素原子、塩素原子、臭素原子、ヨウ素原子等のハロゲン原子；トリフルオロメチル基、ペンタフルオロエチル基、ペルフルオロヘキシル基等の直鎖又は分岐のフルオロアルキル基が挙げられる。
【００４０】
置換基Ｒ４〜Ｒ10として好ましいものは、水素原子、置換基を有しても良いアリール基、炭素数１〜５のアルキル基、置換基を有していても良いアリール基であり、特に好ましいものは水素原子、フェニル基、ジフェニルアミノフェニル基、メチル基である。
【００４１】
一般式（Ｉ）において、ｎは２〜５の整数を表し、本発明で用いられるジアリールエテン化合物は、２重結合を有する４〜７員環を有する。このうち、ｎが３又は４である、５又は６員環が好ましく、特にｎが３である５員環が好ましい。
【００４２】
一般式（Ｉ）で示される本発明に係るジアリールエテン化合物の好ましい例としては下記のものが挙げられるが、何らこれらに限定されるものではない（なお、以下において、Ｍｅはメチル基を示す。）。
【００４３】
【化１１】
2005250463.tif 000009
【００４４】
【化１２】
2005250463.tif 000010
【００４５】
【化１３】
2005250463.tif 000011
【００４６】
【化１４】
2005250463.tif 000012
【００４７】
【化１５】
2005250463.tif 000013
【００４８】
本発明において、記録層中には、一般式（Ｉ）で表されるジアリールエテン化合物の１種を単独で用いても良く、２種以上を組み合わせて用いても良い。
【００４９】
特に、本発明で使用するジアリールエテン化合物は、熱不可逆性を示すものであることが好ましい。なお、本発明において「熱不可逆性」とは、３０℃の環境における閉環体の半減期が１０日以上であることを意味するものとする。ジアリールエテン化合物が熱不可逆性を示すものでないと、閉環体が室温で容易に異性化反応を起こして開環体に転換してしまい、レーザー光等の照射によって生じた変色状態が安定に保たれない可能性があるため、光学記録媒体に使用した場合に記録したデータを保持することができず、不具合が生じる虞がある。
【００５０】
なお、前記一般式（Ｉ）で表される化合物、特に上記例示化合物は熱不可逆性を有し、本発明に好適である。
【００５１】
本発明において、硬化をさせる手段は活性エネルギー線照射によって硬化するものであれば特に限定されないが、重合性化合物を用いる場合、用いる重合性化合物は単官能又は多官能性の重合性モノマーや樹脂オリゴマーのいずれであっても良いが、記録層の架橋密度を上げて強度を保持するため、多官能成分を一定量以上、好ましくは全固形分に対して５０重量％以上、特に８０重量％以上含むものが好ましい。
【００５２】
重合性化合物の単官能モノマー成分としては、例えば、２−エチルヘキシル（メタ）アクリレート、２−ヒドロキシエチル（メタ）アクリレート、２−ヒドロキシプロピル（メタ）アクリレート、フェノキシエチル（メタ）アクリレート、ノニルフェノキシエチル（メタ）アクリレート、Ｎ−ビニルピロリドン、２−ヒドロキシエチルアクリロイルホスフェート、テトラヒドロフルフリル（メタ）アクリレート、テトラヒドロフルフリルオキシエチル（メタ）アクリレート、テトラヒドロフルフリルオキシヘキサノリド（メタ）アクリレート、１，３−ジオキサンアルコールのε−カプロラクトン付加物の（メタ）アクリレート、１，３−ジオキソラン（メタ）アクリレート等が挙げられる（なお、「（メタ）アクリレート」は「アクリレート又はメタクリレート」を意味する。）。
【００５３】
多官能モノマー成分としては、例えば、シクロペンテニール（メタ）アクリレート、１，６−ヘキサンジオールジ（メタ）アクリレート、１，４−ブタンジオールジ（メタ）アクリレート、ジシクロぺンタジエニルジ（メタ）アクリレート、ジエチレングリコールジ（メタ）アクリレート、トリプロピレングリコールジ（メタ）アクリレート、ネオペンチルグリコールジ（メタ）アクリレート、ポリエチレングリコール（４００）ジ（メタ）アクリレート、ヒドロキシピバリン酸エステルネオペンチルグリコールジ（メタ）アクリレート、ネオペンチルグリコールアジペートのジ（メタ）アクリレート、ヒドロキシピバリン酸ネオペンチルグリコールのε−カプロラクトン付加物のジ（メタ）アクリレート、２−（２−ヒドロキシ−１，１−ジメチルエチル）−５−ヒドロキシメチル−５−エチル−１，３−ジオキサンジ（メタ）アクリレート、トリシクロデカンジメチロールジ（メタ）アクリレート、トリシクロデカンジメチロールジ（メタ）アクリレートのε−カプロラクトン付加物、ビスフェノールＡジグリシジルエーテルジ（メタ）アクリレート、トリメチロールプロパントリ（メタ）アクリレート、ペンタエリスリトールトリ（メタ）アクリレート、プロピオン酸ジペンタエリスリトールトリ（メタ）アクリレート、ヒドロキシピバルアルデヒド変性ジメチロールプロパントリ（メタ）アクリレート、プロピオン酸ジペンタエリスリトールのテトラ（メタ）アクリレート、ジトリメチロールプロパンテトラ（メタ）アクリレート等が挙げられる。特に、これらのうち、とりわけ下記一般式（Ｖ）で表されるトリシクロ〔５．２．１．０  2,6〕デカン構造を持つジ（メタ）アクリレート系重合性化合物は、硬化物の耐熱性と光線透過性が高い上に、飽和吸水率が低く、またフォトクロミック化合物である前記一般式（Ｉ）で表されるジアリールエテン化合物との相溶性にも優れており、本発明に好適である。
【００５４】
【化１６】
2005250463.tif 000014
（上記（Ｖ）式中、置換基Ｒ11及びＲ14はそれぞれ独立に、水素原子又はメチル基を表し、連結基Ｒ12及びＲ13はそれぞれ独立に、単結合又は炭素数１〜４のアルキレン基を表す。）
【００５５】
なお、上記一般式（Ｖ）において、置換基Ｒ11，Ｒ14としては好ましくはメチル基であり、連結基Ｒ12，Ｒ13としては好ましくは炭素数が１又は２のアルキレン基である。
【００５６】
また、樹脂オリゴマー成分としては、エポキシ（メタ）アクリレート、ウレタン（メタ）アクリレート、ポリエステル（メタ）アクリレート、ポリエーテル（メタ）アクリレート等の各種（メタ）アクリレートが挙げられ、好ましくはエポキシ（メタ）アクリレート、ウレタン（メタ）アクリレートが挙げられる。
【００５７】
これらの重合性化合物は１種を単独で使用しても良いが、複数種を組み合わせて使用しても良い。
【００５８】
重合開始剤を用いる場合は、光ラジカル重合開始剤が好ましい。光ラジカル重合開始剤は工業的に広く用いられる高圧水銀ランプなどの紫外線や、電子線、可視光線等の活性エネルギー線の照射によって活性ラジカルを生成する。
【００５９】
光ラジカル重合開始剤としては、例えば、ベンゾインイソプロピルエーテル、ベンゾフェノン、２−ヒドロキシ−２−メチルプロピオフェノン、１−ヒドロキシシクロヘキシルフェニルケトン、２，４−ジエチルチオキサントン、ｏ−ベンゾイル安息香酸メチル、４，４−ビスジエチルアミノベンゾフェノン、２，２−ジエトキシアセトフェノン、ベンジル、２−クロロチオキサントン、ジイソプロピルチオザンソン、９，１０−アントラキノン、ベンゾイン、ベンゾインメチルエーテル、２，２−ジメトキシ−２−フェニルアセトフェノン、２−ヒドロキシ−２−メチルプロピオフェノン、４−イソプロピル−２−ヒドロキシ−２−メチルプロピオフェノン、α，α−ジメトキシ−α−フェニルアセトン、２−ヒドロキシ−２−メチル−１−フェニルプロパン−１−オン、２，６−ジメチルベンゾイルフェニルホスフィンオキシド、２，４，６−トリメチルベンゾイルジフェニルホスフィンオキシド等が挙げられ、好ましくは２，６−ジメチルベンゾイルフェニルホスフィンオキシド、２，４，６−トリメチルベンゾイルジフェニルホスフィンオキシド等のリン系重合開始剤である。これらの光ラジカル重合開始剤はいずれか１種を単独で用いても良く、２種以上を併用しても良い。
【００６０】
本発明の光学記録媒体の記録層の前駆体層において、前記一般式（Ｉ）で表されるジアリールエテン化合物の含有量は、全固形分の０．１重量％以上であることが好ましく、１重量％以上であることがより好ましい。また、５０重量％以下であることが好ましく、２０重量％以下であることがより好ましい。ジアリールエテン化合物の含有量が少な過ぎると十分な光記録を行えず、多過ぎると相対的に重合性化合物の含有量が少なくなり記録層の成膜性、及びジアリールエテン化合物の活性エネルギー線の吸収が大きくなり重合反応性が損なわれる。
【００６１】
また、本発明の光学記録媒体の記録層の前駆体層において、重合性化合物の含有量は、全固形分の５０重量％以上であることが好ましく、８０重量％以上であることがより好ましい。また、９９．８重量％以下であることが好ましく、９９重量％以下であることがより好ましい。重合性化合物の含有量が多過ぎると相対的にジアリールエテン化合物の含有量が少なくなり十分な光記録を行えず、少な過ぎると記録層の成膜性が損なわれる。
【００６２】
また、重合開始剤を含んでいる場合、その含有量は、記録層の前駆体層の全固形分の０．１重量％以上、より好ましくは０．５重量％以上であることが良い。また、１０重量％以下であることが好ましく、５重量％以下であることが好ましい。重合開始剤の含有量が少な過ぎると、ラジカルの発生量が少なくなるため、光重合の速度が遅くなり、逆に、多過ぎると光照射により発生したラジカル同士が再結合し、光重合に対する寄与が少なくなり、やはり光重合の速度が遅くなる場合がある。
【００６３】
本発明の光学記録媒体の記録層の前駆体層には、必要に応じて、更に連鎖移動剤、重合停止剤、保存安定剤、分散剤、消泡剤、可塑剤、重合性化合物以外のバインダー樹脂等の添加剤を加えても良い。これらの添加剤を加える場合の量は記録層の前駆体層の全固形分に対して０〜２０重量％、好ましくは０〜１０重量％である。
【００６４】
本発明の光学記録媒体の製造は、通常、前記一般式（Ｉ）で表されるジアリールエテン化合物、重合性化合物、重合開始剤及び必要に応じて添加される他の添加剤の所定量を混合してなる記録層形成組成物を無溶剤で支持体上に塗布するか、或いはこの記録層形成組成物に溶剤を加えて塗布液を調製し、これを支持体上に塗布、乾燥した後に、活性エネルギー線を照射して重合性化合物を硬化させると共に、フォトクロミック化合物のジアリールエテン化合物を着色させて記録層を形成する。
【００６５】
照射する活性エネルギー線は、前記重合性化合物を硬化させると同時にフォトクロミック化合物であるジアリールエテン化合物を着色させることができるのであれば良く、電子線、可視光線及び紫外線が挙げられるが、特に波長２００〜４００ｎｍの紫外線が好ましい。使用するランプの具体例としては、ケミカルランプ、キセノンランプ、低圧水銀ランプ、高圧水銀ランプ、超高圧水銀ランプ、メタルハライドランプ等を挙げることができる。
【００６６】
このように硬化させると同時に着色させる工程を導入することにより、ジアリールエテン化合物の着色効率を高めて信号強度を大きくする効果が得られる上に、記録媒体の作成工程を簡略化することができ、非常に有利である。
【００６７】
活性エネルギー線の照射量は、重合開始剤がラジカルを発生する範囲であれば任意であるが、極端に少ない場合は重合が不完全過ぎて記録層の耐熱性、機械特性が十分に発現されず、逆に極端に多い場合は記録層に含まれるフォトクロミック化合物や重合性化合物が光による劣化を生じるので好ましくない。従って、活性エネルギー線は、記録層形成組成物の組成、重合開始剤の種類、及び配合量等に合わせて通常、好ましくは０．１〜２０Ｊ／ｃｍ２の範囲で照射する。
【００６８】
記録層を形成する支持体は、通常必要な強度及び耐久性を有しているものであれば良く、透明であっても不透明であっても良い。透明支持体としては、透明なガラス板、アクリル板、ポリカーボネート板、ポリエチレンテレフタレートフィルム、ポリエチレンフィルムなどが用いられる。好ましくは、ガラス板、アクリル板、ポリカーボネート板である。不透明支持体としては、アルミ板等の金属板や、このような透明支持体上に金、銀、アルミ、等の金属を素材とする反射コート層、又はフッ化マグネシウムや酸化ジルコニウム等の誘電体層を単層あるいは多層にコーティングし、誘電体・反射コート処理を施したもの等が用いられる。これらの支持体には、データアドレス用のパターニングを設けたものであっても良い。パターニング方法としては、基板自体に凹凸を形成したり、反射コート層にパターンを形成したり、又はこれらを組み合わせた方法が可能である。
【００６９】
支持体の厚さは、０．２〜１ｍｍであることが好ましい。支持体が薄すぎると機械的強度が足りず、厚すぎると機械的強度は問題ないが、コストが高くなる。
【００７０】
記録層形成組成物の塗布方法としては、従来公知の方法、例えば、回転塗布、ワイヤーバー塗布、ディップ塗布、エアーナイフ塗布、ロール塗布、及びブレード塗布等を用いることができる。また、特に膜厚の厚い記録層を形成する場合、型に入れて成型する方法も用いることができる。なお、記録層形成組成物を溶剤に溶解して塗布液を調製する場合、溶剤としては、樹脂基板を侵さない溶媒が好ましく、例えば、ジアセトンアルコール、３−ヒドロキシ−３−メチル−２−ブタノン等のケトンアルコール系溶媒；メチルセロソルブ、エチルセロソルブ等のセロソルブ系溶媒；ｎ−ヘキサン、ｎ−オクタン等の鎖状炭化水素系溶媒；シクロヘキサン、メチルシクロヘキサン、エチルシクロヘキサン、ジメチルシクロヘキサン、ｎ−ブチルシクロヘキサン、ｔｅｒｔ−ブチルシクロヘキサン、シクロオクタン等の環状炭化水素系溶媒；テトラフルオロプロパノール、オクタフルオロペンタノール、ヘキサフルオロブタノール等のパーフルオロアルキルアルコール系溶媒；乳酸メチル、乳酸エチル、２−ヒドロキシイソ酪酸メチル等のヒドロキシカルボン酸エステル系溶媒等が挙げられる。耐溶剤性の高い基板を使用する場合には、塩化メチレン、シクロヘキサノン、キシレン、メチルイソブチルケトン、トルエン、テトラヒドロフラン（ＴＨＦ）、ジメチルホルムアミド、ジメチルスルホキシド等を用いることができ、塗布効率、取り扱い性の面から、固形分濃度１〜１００重量％程度の塗布液を調製するのが好ましい。
【００７１】
このようにして形成される記録層の膜厚は、ホログラム記録媒体の場合には１０μｍ以上であることが好ましく、５０μｍ以上であることがより好ましい。また、５ｍｍ以下であることが好ましく、１ｍｍ以下であることがより好ましい。記録層が厚すぎるとホログラム記録媒体における多重記録の際、各ホログラムの選択性が低くなり多重記録の度合いが低くなる。また、記録層が薄すぎると記録層全体を均一に成形することが困難であり、各ホログラムの回折効率が均一で、かつＳ／Ｎ比の高い多重記録が難しくなる。
【００７２】
一方、多光子記録に用いる光学記録媒体の場合、記録層の膜厚は、記録方法などにより適した膜厚が異なるため、特に限定するものではないが、通常１０ｎｍ以上、好ましくは３０ｎｍ以上であり、また通常は１００μｍ以下であり、好ましくは３０μｍ以下である。
【００７３】
本発明の光学記録媒体は、酸素遮断のための保護層等を設けることもできる。
【００７４】
保護層としては、酸素による感度低下や保存安定性の劣化等の悪影響を防止するための公知技術、例えば、水溶性ポリマーの塗布等を採用することもできる。
【００７５】
また、記録層の上下に支持体を設けても良い。記録層の上下に支持体を設ける場合は、２つある上下の支持体のうち、少なくともどちらか一方は活性エネルギー線を透過させる透明体である必要がある。
【００７６】
記録層の両側に透明支持体を有する媒体の場合、透過型、又は反射型のホログラムが記録可能である。また、片側に不透明、又は反射型の支持体を有する場合は、反射型のホログラム記録及び多光子記録が可能である。
【００７７】
反射型記録媒体の場合、反射層は支持体と記録層との間に設けても良く、支持体の外側面（記録層形成面と反対側の面）に設けても良い。また、透過型、反射型記録媒体とも、記録光及び読み出し光が入射、及び出射する側、あるいは記録層と支持体との間に反射防止膜を設けても良い。これらの反射防止膜は、光の利用効率を向上させ、かつホログラム記録におけるゴースト像の発生を抑制する働きをする。
【実施例】
【００７８】
以下、本発明を実施例により更に具体的に説明するが、本発明はその趣旨を越えない限り、以下の実施例に限定されるものではない。なお、以下において「重量部」は「部」と記す。
【００７９】
｛ホログラム記録の実施例及び比較例｝
［実施例１］
（光学記録媒体の作製）
フォトクロミック化合物として下記化合物Ａを１部、重合性化合物を含む紫外線硬化樹脂組成物として下記組成物アを１００部、光重合開始剤として２−ヒドロキシ−２−メチル−１−フェニルプロパン−１−オン（チバ・スペシャルティー・ケミカルズ社製、ダロキュア１１７３）７．５部を添加し、超音波攪拌器にて４５℃で２時間かけて攪拌混合した。
【００８０】
【化１７】
2005250463.tif 000015
【００８１】
＜組成物ア＞
ジシクロぺンタジエニルジアクリレート：３２部
Ｒ−１３０（日本化薬、エポキシエステル３０００Ａ／トリメチロールプロパントリアクリレート＝６０／４０）：２０部
ジトリメチロールプロパンテトラアクリレート：２８部
１，６−ヘキサンジオールジアクリレート：２０部
調合した溶液をスライドガラスに０．２ｃｍ３滴下し、スライドガラスの両側にスペーサとして厚さ２００μｍのポリテトラフルオロエチレンフィルムを置き、別のスライドガラスでカバーした後にガラス面に対して垂直方向から下記操作条件にて紫外線を照射して硬化させ、厚さ２００μｍの記録層を有する光学記録媒体を得た。
【００８２】
＜操作条件＞
高圧水銀ランプ使用（アイグラフィックス社製、定格電力３ｋＷ、型番：Ｈ０３−Ｌ−３１）
ランプ出力：１２０Ｗ／ｃｍ
コンベア速度：１ｍ／分
照射エネルギー：１Ｊ／ｃｍ２
この紫外線照射により、紫外線硬化樹脂は硬化すると共に、フォトクロミック化合物である化合物Ａも赤紫色に着色した。
【００８３】
（ホログラム記録特性の評価）
このようにして得られた光学記録媒体を、波長５３２ｎｍのＮｄ：ＹＶＯ４レーザーの第２高調波（コヒーレント社製固体レーザー、Ｃｏｍｐａｓｓ  Ｖｅｒｄｉ  ２Ｗ）を用いて、ビーム１本当たり露光パワー密度１Ｗ／ｃｍ２で二光束干渉露光を行った。この二光束干渉露光の概念図を図１に示す。Ｎｄ：ＹＶＯ４レーザー１から露光する２本のビーム間角度は光記録媒体１０の入射前で６４度（θ＝６４°）に設定した。二光束干渉露光と同時に波長６３２．８ｎｍのＨｅ−Ｎｅレーザー（読み出しパワー密度０．０５ｍＷ／ｃｍ２）２で回折効率をモニターした。３はハーフミラー、４，５はミラー、６，７は検出器である。
【００８４】
ホログラム記録媒体の特性を表す指標として、回折効率と記録感度があるので、ここでは、回折光強度を透過光強度と回折光強度の和で割った値で、回折効率を定義した。また、露光を開始してから回折効率の時間変化を測定し、測定したグラフの直線部分の傾きから次式を用いて記録感度（Ｓ）を定義した。
記録感度（Ｓ）＝回折効率の平方根／露光エネルギー（露光強度×時間）
【００８５】
露光開始後０．０６４秒で回折効率が０．１％に到達し（記録感度５．１６ｃｍ２／Ｊ）、更に露光開始後０．５４秒で最大回折効率５．２％のホログラムが得られた。なお、記録感度は０．１ｃｍ２／Ｊ以上であり、また、最大回折効率は１％以上であれば、十分に実用に耐えるものである。
【００８６】
また、この光学記録媒体を８０℃／５０％ＲＨの環境下に１００時間暴露した後、着色体残存率を測定したところ２９．８％で良好であった。
【００８７】
［実施例２］
紫外線硬化樹脂組成物として下記化合物イを９９部、光重合開始剤として２，４，６−トリメチルベンゾイル−ジフェニルホスフィンオキシド（ＢＡＳＦ社製、ルシリンＴＰＯ）１部を用いた以外は、実施例１と同様にして光学記録媒体の作成とホログラム記録特性の評価を行った。
【００８８】
【化１８】
2005250463.tif 000016
【００８９】
その結果、露光開始後０．０４８秒で回折効率が０．１％に到達し（記録感度６．８８ｃｍ２／Ｊ）、更に露光開始後０．７３秒で最大回折効率５．６％のホログラムが得られた。
【００９０】
また、この光学記録媒体を８０℃／５０％ＲＨの環境下に１００時間暴露した後、着色体残存率を測定したところ６１．０％で良好であった。
【００９１】
［実施例３］
フォトクロミック化合物として下記化合物Ｂを用い、記録層の厚さを１００μｍとした他は、実施例２と同様にして光学記録媒体の作成とホログラム記録特性の評価を行った。
【００９２】
【化１９】
2005250463.tif 000017
【００９３】
その結果、露光開始後０．６７秒で回折効率が０．１％に到達し（記録感度０．４９ｃｍ２／Ｊ）、更に露光開始後３．６４秒で最大回折効率４．５％のホログラムが得られた。
【００９４】
また、この光学記録媒体を８０℃／５０％ＲＨの環境下に１００時間暴露した後、着色体残存率を測定したところ９５．５％で良好であった。
【００９５】
［実施例４］
フォトクロミック化合物として下記化合物Ｃを用い、記録層の厚さを１００μｍとした他は、実施例２と同様にして光学記録媒体の作成とホログラム記録特性の評価を行った。
【００９６】
【化２０】
2005250463.tif 000018
【００９７】
その結果、露光開始後０．０９５秒で回折効率が０．１％に到達し（記録感度３．４７ｃｍ２／Ｊ）、更に露光開始後１．３１秒で最大回折効率４．４％のホログラムが得られた。
【００９８】
また、この光学記録媒体を８０℃／５０％ＲＨの環境下に１００時間暴露した後、着色体残存率を測定したところ９４．６％で良好であった。
【００９９】
［実施例５］
フォトクロミック化合物として下記化合物Ｄを用い、記録層の厚さを１００μｍとした他は、実施例２と同様にして光学記録媒体の作成とホログラム記録特性の評価を行った。
【０１００】
【化２１】
2005250463.tif 000019
【０１０１】
その結果、露光開始後２．７３秒で回折効率が０．１％に到達し（記録感度０．１２ｃｍ２／Ｊ）、更に露光開始後１０．１秒で最大回折効率２．８％のホログラムが得られた。
【０１０２】
また、この光学記録媒体を８０℃／５０％ＲＨの環境下に１００時間暴露した後、着色体残存率を測定したところ９７．６％で良好であった。
【０１０３】
［比較例１］
実施例１と同じフォトクロミック化合物Ａを１重量部、アクリル樹脂（アクリペットＶＨ−５、三菱レイヨン製）９９部を有機溶媒（ＴＨＦ／トルエン＝１／１（重量比））と混合し、固形分比率が２０重量％になるように調整した。更に、超音波攪拌器にて４５℃で４時間かけて攪拌混合し溶液を作成した。そして２昼夜風乾させてから更に８０℃で４時間乾燥させて有機溶媒を除去した後、スライドガラスの両側にスペーサとして厚さ２００μｍのポリテトラフルオロエチレンフィルムを置き、別のスライドガラスでカバーした後にクリップではさみ、１２０℃で３０分間加熱しながら所定の厚みになるまでヒートプレスを実施して光学記録媒体を得た。
【０１０４】
この光学記録媒体に対して、実施例１と同じ条件で紫外線照射を行い、フォトクロミック化合物Ａを着色させた後、同様にホログラム特性を評価した。
【０１０５】
その結果、露光開始後０．１４秒で回折効率が０．１％に到達し（記録感度２．３６ｃｍ２／Ｊ）、更に露光開始後０．９３秒で最大回折効率１．２％のホログラムが得られた。
【０１０６】
この光学記録媒体を８０℃／５０％ＲＨの環境下に１００時間暴露した後、着色体残存率を測定したところ着色はほとんど見られず測定不能であった。
【０１０７】
［比較例２］
フォトクロミック化合物として化合物（VI）を用いた他は、実施例２と同様にして光学記録媒体の作成とホログラム記録特性の評価を行った。
【０１０８】
その結果、回折効率は最大でも０．１％であり、記録感度の評価は不可能であった。
【０１０９】
【化２２】
2005250463.tif 000020
【０１１０】
以上の実施例１〜５と比較例１，２の結果を表１にまとめて示す。表１より、本発明の光学記録媒体は、ホログラム記録における信号強度及び耐久性と着色安定性に優れることが分かる。
【０１１１】
【表１】
2005250463.tif 000021
【０１１２】
{多光子記録の実施例及び比較例}
［実施例６］
（光学記録媒体の作製）
フォトクロミック化合物として前記化合物Ｂを０．５部用い、記録層の厚さを５０μｍとした他は、実施例２と同様にして光学記録媒体を作成した。
【０１１３】
（多光子記録特性の評価）
得られた光学記録媒体について、レーザー照射し、フィルムサンプルのレーザー照射部分で色変化が視認できるまでに要する時間を測定することにより、２光子吸収記録感度を評価した。
【０１１４】
記録用レーザー光源にはフェムト秒チタンサファイアレーザー（波長：８００ｎｍ、パルス幅：１００ｆｓ、繰り返し周波数：１ｋＨｚ、平均出力：２Ｗ、ピークパワー：２０ＧＷ）を用いて平均出力を６８ｍＷに下げ、レーザー光を集光レンズでビーム径１ｍｍに集光してフィルムサンプルに照射し、照射部分の色変化は目視で評価した。
【０１１５】
その結果、２光子吸収記録感度（色変化までの時間）は１秒で、２光子吸収記録感度は良好であった。
【０１１６】
［実施例７］
フォトクロミック化合物として前記化合物Ｃを用いた他は、実施例６と同様にして光学記録媒体の作成と多光子記録特性の評価を行った。
その結果、２光子吸収記録感度（色変化までの時間）は１０秒であった。
【０１１７】
［比較例３］
実施例６と同じフォトクロミック化合物Ｂを４重量％とアクリル樹脂（三菱レイヨン製、商品名：アクリペットＶＨ−５）４重量％を有機溶媒（ＦＨＦ／トルエン＝１：１（重量比））に溶解して溶液を作成した。スライドガラス上にこの溶液を滴下後、アプリケーターで塗布し（ギャップ１００μｍ）、１００℃で３０分間乾燥させ、厚さ１μｍのフィルム状の光学記録媒体を作成した。この光学記録媒体の両面に下記操作条件にて紫外線を照射することによりフォトクロミック化合物Ｂを着色させた後、実施例６と同様にして多光子記録特性を評価した。
その結果、２光子吸収記録感度（色変化までの時間）は１０秒であった。
【０１１８】
＜操作条件＞
超高圧水銀ランプ使用（ウシオ電機製、型番：ＵＳＨ−５００ＢＹ１）
照射強度：２５０ｍＷ・ｃｍ２
波長：３６５ｎｍ
照射時間：１秒間
【０１１９】
［比較例４］
フォトクロミック化合物として前記化合物Ｃを用いた他は、比較例３と同様にして光学記録媒体の作成と多光子記録特性の評価を行った。
その結果、２光子吸収記録感度（色変化までの時間）は２０秒であった。
【０１２０】
以上の実施例６，７と比較例３，４の結果を表２にまとめて示す。表２より、本発明の光学記録媒体は、多光子記録における記録感度に優れることが分かる。
【０１２１】
【表２】
2005250463.tif 000022
【産業上の利用可能性】
【０１２２】
本発明の光学記録媒体は、三次元画像表示装置や回折光学素子、大容量メモリ、その他のホログラム記録分野や、光メモリー、２光子造形、２光子フォトダイナミックセラピー等の２光子吸収等の多光子記録分野に有用である。
【図面の簡単な説明】
【０１２３】
【図１】二光束干渉露光の概念図である。
【符号の説明】
【０１２４】
１  Ｎｄ：ＹＶＯ４レーザー
２  Ｈｅ−Ｎｅレーザー
３  ハーフミラー
４，５  ミラー
６，７  検出器
１０  光学記録媒体
【図１】
2005250463.tif 000027